(57)【要約】【課題】  少量で多量の有害物質を除去することができ、容易に製造することができる有害物質除去剤を提供することである。【解決手段】金属（Ｍ）及び炭（Ｃ）を含有してなり、金属（Ｍ）と炭（Ｃ）とが接触していることを特徴とする水処理用炭−金属複合体を用いる。金属（Ｍ）はマグネシウム、アルミニウム、亜鉛、鉄、ニッケル、錫、鉛又は銅が好ましい。金属（Ｍ）が金属粒子（ＭＰ）であり、炭（Ｃ）が炭粒子（ＣＰ）であることが好ましい。また、水溶性コーティング剤（ＡＣ）でコーティングされた金属粒子（ＭＰ）及び炭粒子（ＣＰ）と、バインダー（Ｖ）とを含有してなることを特徴とする炭−金属複合体用成型体に水を作用させることによって、水溶性コーティング剤（ＡＣ）を水へ溶出させて、金属粒子（ＭＰ）と炭粒子（ＣＰ）とが接触できるようにしたことを特徴とする炭−金属複合体を用いる。【選択図】なし【特許請求の範囲】
【請求項１】
金属（Ｍ）及び炭（Ｃ）を含有してなり、
金属（Ｍ）と炭（Ｃ）とが接触していることを特徴とする水処理用炭−金属複合体。
【請求項２】
金属（Ｍ）が、マグネシウム、アルミニウム、亜鉛、鉄、ニッケル、錫、鉛又は銅である請求項１に記載の炭−金属複合体。
【請求項３】
金属（Ｍ）が金属粒子（ＭＰ）であり、炭（Ｃ）が炭粒子（ＣＰ）である請求項１又は２に記載の炭−金属複合体。
【請求項４】
水溶性コーティング剤（ＡＣ）でコーティングされた金属粒子（ＭＰ）及び炭粒子（ＣＰ）と、バインダー（Ｖ）とを含有してなることを特徴とする炭−金属複合体用成型体。
【請求項５】
金属粒子（ＭＰ）が、マグネシウム、アルミニウム、亜鉛、鉄、ニッケル、錫、鉛又は銅からなる金属粒子である請求項４に記載の成型体。
【請求項６】
金属粒子（ＭＰ）に繊維状の金属粒子が含有する請求項４又は５に記載の成型体。
【請求項７】
炭粒子（ＣＰ）が縦型炭化炉で製造される炭粒子である請求項４〜６のいずれかに記載の成型体。
【請求項８】
バインダー（Ｖ）が、無機バインダーである請求項４〜７のいずれかに記載の成型体。
【請求項９】
バインダー（Ｖ）が、セメントである請求項４〜７のいずれかに記載の成型体。
【請求項１０】
さらに、ハロゲン化アルカリ金属、ハロゲン化アルカリ土類金属、アルカリ土類金属水酸化物、酸化アルカリ土類金属、ハロゲン化アンモニウム、遷移金属酸化物、第１３属元素の酸化物及び遷移金属ハロゲン化物からなる群より選ばれる少なくとも１種を含有する請求項９に記載の成型体。
【請求項１１】
請求項４〜１０のいずれかに記載の炭−金属複合体用成型体に水を作用させることによって、水溶性コーティング剤（ＡＣ）を水へ溶出させて、金属粒子（ＭＰ）と炭粒子（ＣＰ）とが接触できるようにしたことを特徴とする炭−金属複合体。
【請求項１２】
多孔質である請求項１、２、３又は１１に記載の炭−金属複合体。
【請求項１３】
金属粒子（ＭＰ）及び炭粒子（ＣＰ）を含有してなり、
金属粒子（ＭＰ）と炭粒子（ＣＰ）とが接触してなる水処理用炭−金属複合体を製造する方法であって、
方法（１−２１）〜（１−２４）のいずれかの方法で製造することを特徴とする水処理用炭−金属複合体の製造方法。
（１−２１）コーティング混合粒子を得るために、金属粒子（ＭＰ）、炭粒子（ＣＰ）及び水溶性コーティング剤（ＡＣ）とを均一混合する工程（１）；コーティング混合粒子とバインダー（Ｖ）とを混合して、混合粒子スラリーを得る工程（２）；並びに混合粒子スラリーを成型して、炭−金属複合体用成型体を得る工程（３）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（４）を含む方法。
（１−２２）金属粒子（ＭＰ）及び水溶性コーティング剤（ＡＣ）を均一混合してコーティング金属粒子を得る工程（１）；炭粒子（ＣＰ）及び水溶性コーティング剤（ＡＣ）を均一混合してコーティング炭粒子を得る工程（２）；コーティング金属粒子及びコーティング炭粒子を均一混合してコーティング混合粒子を得る工程（３）；コーティング混合粒子とバインダー（Ｖ）とを混合して、混合粒子スラリーを得る工程（４）；混合粒子スラリーを成型して、炭−金属複合体用成型体を得る工程（５）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（６）を含む方法。
（１−２３）金属粒子（ＭＰ）及び水溶性コーティング剤（ＡＣ）を均一混合してコーティング金属粒子を得る工程（１）；コーティング金属粒子及び炭粒子（ＣＰ）を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法。
（１−２４）炭粒子（ＣＰ）及び水溶性コーティング剤（ＡＣ）を均一混合してコーティング炭粒子を得る工程（１）；コーティング炭粒子及び金属粒子を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法。
【発明の詳細な説明】
【技術分野】
【０００１】
本発明は、水処理用炭−金属複合体及び炭−金属複合体用成型体に関する。さらに詳しくは排水等に含まれる有害物質を除去するために最適な水処理用炭−金属複合体及びこれを調製するための炭−金属複合体用成型体に関する。
【背景技術】
【０００２】
有害元素汚染物質に含まれる有害元素を吸着するための有害元素吸着剤であって、ｐＨが２．５〜３．０の酸を用いて酸化鉄を処理して得られる粒状の調製酸化鉄からなる有害元素吸着剤が知られている（特許文献１）。
【０００３】
また、排水に含まれるリン、ホウ素、フッ素、ヒ素等を吸着除去するために、有機高分子樹脂（エチレンビニルアルコール共重合体、ポリアクリロニトリル、ポリスルホン、ポリビニルフッ化ビニリデン等）及び無機イオン吸着体（金属酸化物を含むむの）を含んでなる外表面に開口する連通孔を有する多孔性の成型体であって、連通孔を形成するフィブリルの内部に空隙を有し、かつ、該空隙の少なくとも一部はフィブリルの表面で開口しており、該フィブリルの外表面及び内部の空隙表面に、細孔容積が０．０５〜０．２５ｍｌ／ｇである無機イオン吸着体が担持されている多孔性成型体が知られている（特許文献２）。
【先行技術文献】
【特許文献】
【０００４】
【特許文献１】特開２００９−０００５８７号公報
【特許文献２】特開２００６−２９７３８２号公報
【発明の概要】
【発明が解決しようとする課題】
【０００５】
調製酸化鉄からなる有害元素吸着剤や、吸着体が担持されている多孔性成型体では、多量の排水を処理するには多量の吸着剤が必要となるという問題がある。また、この他、吸着剤の製造に危険性の高い強酸を使用したり、特殊な製造装置が必要であるという問題がある。
本発明の目的は、水に含まれる多量の有害物質を少量で除去することができ、容易に製造することができる有害物質除去剤を提供することである。
【課題を解決するための手段】
【０００６】
本発明の水処理用炭−金属複合体の特徴は、金属（Ｍ）及び炭（Ｃ）を含有してなり、
金属（Ｍ）と炭（Ｃ）とが接触している点を要旨とする。
【０００７】
本発明の炭−金属複合体用成型体の特徴は、水溶性コーティング剤（ＡＣ）でコーティングされた金属粒子（ＭＰ）及び炭粒子（ＣＰ）と、バインダー（Ｖ）とを含有してなる点を要旨とする。
【０００８】
本発明の炭−金属複合体の特徴は、上記の炭−金属複合体用成型体に水を作用させることによって、水溶性コーティング剤（ＡＣ）を水へ溶出させて、金属粒子（ＭＰ）と炭粒子（ＣＰ）とが接触できるようにした点を要旨とする。
【０００９】
本発明の炭−金属複合体の製造方法の特徴は、金属粒子（ＭＰ）及び炭粒子（ＣＰ）を含有してなり、
金属粒子（ＭＰ）と炭粒子（ＣＰ）とが接触してなる水処理用炭−金属複合体を製造する方法であって、
方法（１−２１）〜（１−２４）のいずれかの方法で製造する点を要旨とする。
【００１０】
（１−２１）コーティング混合粒子を得るために、金属粒子（ＭＰ）、炭粒子（ＣＰ）及び水溶性コーティング剤（ＡＣ）とを均一混合する工程（１）；コーティング混合粒子とバインダー（Ｖ）とを混合して、混合粒子スラリーを得る工程（２）；並びに混合粒子スラリーを成型して、炭−金属複合体用成型体を得る工程（３）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（４）を含む方法。
【００１１】
（１−２２）金属粒子（ＭＰ）及び水溶性コーティング剤（ＡＣ）を均一混合してコーティング金属粒子を得る工程（１）；炭粒子（ＣＰ）及び水溶性コーティング剤（ＡＣ）を均一混合してコーティング炭粒子を得る工程（２）；コーティング金属粒子及びコーティング炭粒子を均一混合してコーティング混合粒子を得る工程（３）；コーティング混合粒子とバインダー（Ｖ）とを混合して、混合粒子スラリーを得る工程（４）；混合粒子スラリーを成型して、炭−金属複合体用成型体を得る工程（５）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（６）を含む方法。
【００１２】
（１−２３）金属粒子（ＭＰ）及び水溶性コーティング剤（ＡＣ）を均一混合してコーティング金属粒子を得る工程（１）；コーティング金属粒子及び炭粒子（ＣＰ）を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法。
【００１３】
（１−２４）炭粒子（ＣＰ）及び水溶性コーティング剤（ＡＣ）を均一混合してコーティング炭粒子を得る工程（１）；コーティング炭粒子及び金属粒子を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法。
【発明の効果】
【００１４】
本発明の水処理用炭-金属複合体は、使用量が少なくても多量の有害物質を除去することができる。
本発明の炭−金属複合体用成型体は、水を作用させることによって、容易に炭−金属複合体を調製できる。
本発明の炭−金属複合体用成型体の製造方法によると、炭−金属複合体用成型体を容易に製造できる。また、危険性の高い強酸等や、特殊な製造装置を使用せずに製造できるため、安全性の面及びコストの面にも優れている。
【発明を実施するための形態】
【００１５】
金属（Ｍ）としては、水と激しく反応する金属でなければ制限はないが、イオン化傾向等の観点から、マグネシウム、アルミニウム、亜鉛、鉄、ニッケル、錫、鉛又は銅が好ましく、さらに好ましくはマグネシウム、アルミニウム、亜鉛又は鉄、イオンの電荷の観点等からさらに好ましくはアルミニウム又は鉄である。
【００１６】
炭（Ｃ）としては、有機物｛竹、木、ヤシガラ、籐及び鶏糞等｝を蒸し焼きにして得られる炭化物であれば制限なく使用できる。
【００１７】
炭（Ｃ）の原料となる有機物としては、炭化できる物であれば制限がないが、品質等の観点から、竹及び木が好ましい。竹及び木のうち、環境保護等の観点から、廃材（建築廃材、家具廃材、使用済み割りばし、廃パレット）、植木剪定材及びこれらの破砕物を圧縮成形した圧縮成型体等を用いることができる。
【００１８】
炭（Ｃ）は、縦型炭化炉で製造されることが好ましい。炭化温度（℃）としては、５００〜１０００程度が好ましく、さらに好ましくは７００〜８００程度である。
【００１９】
炭（Ｃ）自身は、必ずしも多孔質である必要はないが、多孔質であることにより、有害物質を吸着できるため、多孔質であることが好ましい。
【００２０】
炭（Ｃ）の精練度は、０〜６程度が好ましく、さらに好ましくは０〜５、特に好ましくは０〜４、最も好ましくは０〜３である。
【００２１】
精錬度とは、炭化の度合いを表した数字であり、精錬計｛たとえば、株式会社三陽電機製作所製の木炭精錬計｝で測定試料表面の２点間の電気抵抗値（Ω／ｃｍ）を測定し、この電気抵抗値の指数部分の数字を精錬度としたものである。この精錬度が低い程、電気抵抗が小さく、グラファイト構造を多く含むということができる。
【００２２】
本発明において、金属（Ｍ）と炭（Ｃ）とは接触している必要がある。金属（Ｍ）単独、炭（Ｃ）単独、又は金属（Ｍ）と炭（Ｃ）とが非接触の場合、本発明の効果が発現しないこと、水処理が進行するにつれて金属（Ｍ）が目減りしていること、精錬度の大きな炭（Ｃ）を用いると、本発明の効果が発現しがたいこと等から、金属（Ｍ）と炭（Ｃ）とが電気的に接触することにより、金属（Ｍ）が水へ溶出し｛金属（Ｍ）はイオンとして溶出していると考えられる。異種金属と接触することによる金属（Ｍ）の腐食が生じていると考えられる。｝、本発明の効果が発現しているものと考えられる。したがって、金属（Ｍ）と炭（Ｃ）との接触は、電荷の授受ができる程度に接触していれば足りると考えられる。
【００２３】
上記に記載したように、本発明の効果の発現機構の考察から、金属（Ｍ）及び炭（Ｃ）と水との接触面積を大きくすることが、水処理を高い効率で行うことができるものと考えられる。
したがって、金属（Ｍ）及び炭（Ｃ）の形状は、大きな塊であるよりも、板状、波板状、棒状又は粒子状等であることが好ましい。さらに好ましくは金属（Ｍ）が金属粒子（ＭＰ）であり、炭（Ｃ）が炭粒子（ＣＰ）であることである。
【００２４】
金属（Ｍ）及び炭（Ｃ）の含有量は特に制限はないが、有害物質の除去等の観点から次の範囲が好ましい。
金属（Ｍ）の含有量（重量％）は、金属（Ｍ）及び炭（Ｃ）の重量に基づいて、１０〜９０が好ましく、さらに好ましくは２０〜８０、特に好ましくは２４〜７０である。
炭（Ｃ）の含有量（重量％）は、金属（Ｍ）及び炭（Ｃ）の重量に基づいて、１０〜９０が好ましく、さらに好ましくは２０〜８０、特に好ましくは３０〜７６である。
【００２５】
本発明の炭−金属複合体は、水処理の過程で、金属（Ｍ）及び炭（Ｃ）が常に非接触とならなければ、どのような形態であってもよく、たとえば、以下のような形態が含まれる。
【００２６】
（１）金属粒子（ＭＰ）及び炭粒子（ＣＰ）を一体成型した形態（１）
（２）金属粒子（ＭＰ）及び炭粒子（ＣＰ）を網容器（多数の孔を持つ容器又は袋、及び布袋等を含む。以下同じである。）内に保持した形態（２）
（３）金属粒子（ＭＰ）及び炭粒子（ＣＰ）を水の流入口及び排出口をもつカートリッジ内に保持した形態（３）
（４）板状の金属（Ｍ）及び炭粒子（ＣＰ）を水の流入口及び排出口をもつ容器内に保持した形態（４）
（５）金属粒子（ＭＰ）及び炭粒子（ＣＰ）を水の流入口及び排出口をもつ容器内に保持した形態（５）
（６）金属（Ｍ）製の網容器内に炭粒子（ＣＰ）を保持した形態（６）
（７）金属（Ｍ）製の網容器内に炭粒子（ＣＰ）及び金属粒子（ＭＰ）を保持した形態（７）
（８）炭（Ｃ）製の網容器内に金属粒子（ＭＰ）を保持した形態（８）
（９）炭（Ｃ）製の網容器内に炭粒子（ＣＰ）及び金属粒子（ＭＰ）を保持した形態（９）
【００２７】
金属粒子（ＭＰ）及び炭粒子（ＣＰ）を一体成型した形態（１）は、以下の方法等により得ることができる。
【００２８】
炭粒子（ＣＰ）と半溶融させた金属粒子（ＭＰ）とを混合・成型して、冷却する方法（１−１０）
水溶性コーティング剤（ＡＣ）でコーティングされた金属粒子（ＭＰ）及び炭粒子（ＣＰ）と、バインダー（Ｖ）とを混合・成型して、バインダー（Ｖ）を固化した後水溶性コーティング剤（ＡＣ）を水へ溶出する方法（１−２０）
【００２９】
方法（１−１０）としては、具体的に以下の方法等が適用できる。
【００３０】
炭粒子（ＣＰ）と金属粒子（ＭＰ）とを混合しながら、加熱し金属粒子を半溶融させて（金属粒子の表面付近を溶融させて）、成型した後（必要により加圧成型する。以下同じである）、冷却する方法（１−１１）
【００３１】
半溶融させた金属粒子（ＭＰ）と炭粒子（ＣＰ）とを混合し、成型した後、冷却する方法（１−１２）
【００３２】
成型用の型に、炭粒子（ＣＰ）及び金属粒子（ＭＰ）の混合物を充填し、この混合物に通電することにより金属粒子を半溶融させた後、冷却する方法（１−１３）｛特開２００２−３５９５５号公報等｝
【００３３】
金属粒子（ＭＰ）を溶融する加熱温度は、各金属の溶融温度及び金属粒子の大きさ等により適宜決定される。加熱雰囲気は、炭粒子（ＣＰ）の発火を防ぐために、不活性ガス雰囲気下で行うことが好ましい。
【００３４】
方法（１−２０）としては、具体的に以下の方法等が適用できる。
【００３５】
コーティング混合粒子を得るために、金属粒子（ＭＰ）、炭粒子（ＣＰ）及び水溶性コーティング剤（ＡＣ）とを均一混合する工程（１）；コーティング混合粒子とバインダー（Ｖ）とを混合して、混合粒子スラリーを得る工程（２）；並びに混合粒子スラリーを成型して（必要に応じて加圧する。以下同じである。）、炭−金属複合体用成型体を得る工程（３）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（４）を含む方法（１−２１）
【００３６】
金属粒子（ＭＰ）及び水溶性コーティング剤（ＡＣ）を均一混合してコーティング金属粒子を得る工程（１）；炭粒子（ＣＰ）及び水溶性コーティング剤（ＡＣ）を均一混合してコーティング炭粒子を得る工程（２）；コーティング金属粒子及びコーティング炭粒子を均一混合してコーティング混合粒子を得る工程（３）；コーティング混合粒子とバインダー（Ｖ）とを混合して、混合粒子スラリーを得る工程（４）；混合粒子スラリーを成型して、炭−金属複合体用成型体を得る工程（５）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（６）を含む方法（１−２２）
【００３７】
金属粒子（ＭＰ）及び水溶性コーティング剤（ＡＣ）を均一混合してコーティング金属粒子を得る工程（１）；コーティング金属粒子及び炭粒子（ＣＰ）を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法（１−２３）
【００３８】
炭粒子（ＣＰ）及び水溶性コーティング剤（ＡＣ）を均一混合してコーティング炭粒子を得る工程（１）；コーティング炭粒子及び金属粒子を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法（１−２４）
【００３９】
水溶性コーティング剤（ＡＣ）は、水に容易に溶解でき、金属粒子（ＭＰ）及び炭粒子（ＣＰ）をコーティングできれば制限なく、合成水溶性高分子｛ポリアクリル酸、ポリエチレンオキシド（ポリエチレングリコール）、ポリビニルピロリドン、ポリビニルアルコール及びこれらのポリマーを構成するモノマー及びその他のモノマーを組合わせた共重合体等｝、半合成高分子｛ヒドロキシエチルセルロース（ＨＥＣ）、カルボキシメチルセルロース（ＣＭＣ）、ヒドロキシエチルメチルセルロース（ＨＥＭＣ）、ヒドロキシプロピルメチルセルロース（ＨＰＭＣ）、メチルセルロース（ＭＣ）、エチルセルロース、ペクチン酸及び水溶性ゼラチン等｝及び天然高分子｛でんぷん、寒天、カラギーナン、アルギン酸ソーダ、グアーガム、ペクチン、デキストリン、ゼラチン、カゼイン、コラーゲン、米粉、小麦でんぷん及び生ふ等｝が含まれる。
【００４０】
これらの水溶性コーティング剤（ＡＣ）のうち、環境負荷等の観点から、半合成高分子及び天然高分子が好ましく、さらに好ましくは天然高分子、特に好ましくはでんぷんである。
【００４１】
水溶性コーティング剤（ＡＣ）のコーティング厚みは、炭−金属複合体用成型体に水を作用させることによって、水溶性コーティング剤（ＡＣ）を水へ溶出させて、金属粒子（ＭＰ）と炭粒子（ＣＰ）とが接触できれば制限がない｛コーティング混合粒子とバインダー（Ｖ）と混合して得た混合スラリーを成型する際、金属粒子（ＭＰ）と炭粒子（ＣＰ）とが水溶性コーティング剤（ＡＣ）を介して近接していればよい。｝。
【００４２】
水溶性コーティング剤（ＡＣ）は、水溶液又は溶媒溶液として用いることができる。この場合の濃度としては、水溶性コーティング剤（ＡＣ）の種類によって、溶液粘度等を考慮して適宜決定される。
溶媒としては、水性溶媒及びこれと水との混合物が含まれる。水性溶媒としては、炭素数１〜４のアルコール（メタノール、エタノール、イソプロピルアルコール及びｎ−ブチルアルコール等）、炭素数３〜５のケトン（アセトン、メチルエチルケトン及びジメチルスルホキシド等）、炭素数３〜５のアミド（ジメチルホルムアミド及びＮ−メチルピロリドン等）、炭素数３〜５のエステル（酢酸メチル、酢酸エチル及びプロピオン酸メチル等）及びこれらの混合物が含まれる。
【００４３】
金属粒子（ＭＰ）としては、水と激しく反応する金属でなければ制限はないが、イオン化傾向等の観点から、マグネシウム、アルミニウム、亜鉛、鉄、ニッケル、錫、鉛又は銅からなる金属粒子が好ましく、さらに好ましくはマグネシウム、アルミニウム、亜鉛又は鉄からなる金属粒子、イオンの電荷の観点等からさらに好ましくはアルミニウム又は鉄からなる金属粒子である。
【００４４】
金属粒子（ＭＰ）の重量平均粒子径（ｍｍ）は、成型性及び有害物質の除去等の観点から、０．１〜２０程度が好ましく、さらに好ましくは０．２〜１０程度、特に好ましくは０．５〜５程度である。
【００４５】
重量平均粒子径は、測定試料の粒度分布を測定し、対数確率紙｛横軸：粒径、縦軸：累積含有量（重量％）｝に、累積含有量と粒子径との関係をプロットし、累積含有量が５０重量％に対応する粒子径を求めることにより得られる。粒度分布は、ＪＩＳ Ｚ８８１５−１９９４に準拠して測定され、ふるいを目開きの狭いふるいを下にして重ね、一番上の最も目開きの広いふるいの上に、測定試料を入れ、ふるい振動機にて篩い分けし、各ふるいの上に残った測定試料の重量を測定し、最初の測定試料の重量に基づく各ふるいの上に残った測定試料の重量％を求めることによって測定される。
【００４６】
なお、金属粒子（ＭＰ）の大きさに関して、炭−金属複合体を形成した際、金属粒子と有害物質を含む水との接触性を良好にするため、小さな金属粒子を含有することが好ましく、一方、有害物質の除去効果を長期間維持するため、大きな金属粒子を含有することが好ましい。すなわち、上記理由から、大きな金属粒子と小さな金属粒子との両方を含むことが好ましく、金属粒子の大きさを均一にしないことが好ましい。
【００４７】
金属粒子（ＭＰ）の形状に特に制限はないが、炭−金属複合体を形成した際、金属粒子と有害物質を含む水との接触性を良好にするため、不定形状の金属粒子及び／又は繊維状の金属粒子を含むことが好ましく、さらに好ましくは繊維状の金属粒子を含むことである。繊維状の金属粒子を含有すると、上記理由に加えて、繊維状の金属粒子同士の接触や、繊維状の金属粒子と炭粒子（ＣＰ）との接触が増大し、繊維状の金属粒子と炭粒子（ＣＰ）との接触が確実になるため好ましいと考えられる。
【００４８】
繊維状の金属粒子を含有する場合、繊維状の金属粒子の長さ（ｍｍ）は、０．１〜２０程度が好ましく、さらに好ましくは０．２〜１０程度、特に好ましくは０．５〜５程度である。この場合、繊維状の金属粒子の太さ（直径）は、１μｍ〜５ｍｍ程度が好ましく、さらに好ましくは２μｍ〜４ｍｍ程度、特に好ましくは１０μｍ〜１ｍｍ程度である。
【００４９】
以上のような金属粒子（ＭＰ）は、工業的に得ることができ、また、工業製品を必要により混合することにより調製できるが、より安価に入手するために、金属製品や金属部品等を製造する際に発生する切削粉や、回収金属｛回収アルミニウム缶、回収スチール缶、その他の回収金属屑等；必要によりシュレッターで破砕してもよい｝を用いることができる。切削粉や回収金属を用いる場合、水不溶性の切削油剤や油等が付着しているときこれを洗浄する必要があり、水溶性の切削油剤等が付着しているときはそのまま用いてもよいし洗浄して用いてもよい。
【００５０】
炭粒子（ＣＰ）の原料となる有機物の大きさは、ヤシガラ等のように元々小さなものそのまま炭化させ、竹や木等のように大きなものは２〜１０ｃｍ程度以内の大きさ破砕してから炭化させる。
【００５１】
炭粒子（ＣＰ）は、破砕等により粒子を小さくしてもよく、さらに、スクリーン（金網等）により篩い分けしてもよい。
【００５２】
バインダー（Ｖ）は、水溶性コーティング剤（ＡＣ）でコーティングされた金属粒子（ＭＰ）及び炭粒子（ＣＰ）を成型することができるものであれば制限なく使用でき、有機バインダー及び無機バインダーが含まれる。
【００５３】
有機バインダーとしては、エポキシ樹脂、アクリル樹脂及びウレタン樹脂等が挙げられる。
無機バインダーとしては、セメント、石膏及び粘土等が挙げられる。
これらのバインダー（Ｖ）のうち、無機バインダーが好ましく、さらに好ましくはセメントである。
【００５４】
バインダー（Ｖ）の含有量は、混合粒子スラリーを成型して、炭−金属複合体用成型体を得ることができれば制限がないが、成型体の強度が確保できればできるだけ少ないことが好ましく、次の範囲であることが望ましい。
バインダー（Ｖ）の含有量（重量％）は、金属粒子（ＭＰ）及び炭粒子（ＣＰ）の重量に基づいて、３０〜８０が好ましく、さらに好ましくは４０〜７０、特に好ましくは５０〜６０である。
【００５５】
バインダー（Ｖ）として、セメントを用いる場合、ハロゲン化アルカリ金属、ハロゲン化アルカリ土類金属、アルカリ土類金属水酸化物、酸化アルカリ土類金属、ハロゲン化アンモニウム、遷移金属酸化物、第１３属元素の酸化物及び遷移金属ハロゲン化物からなる群より選ばれる少なくとも１種をセメントに含有させることが好ましい。これらの無機化合物を含有すると、セメントに混入させる水の量を少なくすることができ、セメントが固化する前に、水溶性コーティング剤（ＡＣ）が水へ溶出してしまうことを防止できる。また、これらの無機化合物を含有すると、含有しない場合に比べて、強度を増すことができる。
【００５６】
ハロゲン化アルカリ金属としては、塩化リチウム、塩化カリウム、塩化ナトリウム、臭化ナトリウム及びヨウ化リチウム等が挙げられる。
ハロゲン化アルカリ土類金属としては、塩化マグネシウム、塩化カルシウム及び臭化マグネシウム等が挙げられる。
アルカリ土類金属水酸化物としては、水酸化マグネシウム及び水酸化カルシウム等が挙げられる。
酸化アルカリ土類金属としては、酸化マグネシウム等が挙げられる。
ハロゲン化アンモニウムとしては、塩化アンモニウム及び臭化アンモニウム等が挙げられる。
遷移金属酸化物としては、酸化第一鉄、酸化第二鉄及び酸化亜鉛等が挙げられる。
第１３属元素の酸化物としては、酸化ホウ素及び酸化アルミニウム等が挙げられる。
遷移金属ハロゲン化物としては、塩化第二鉄、塩化ニッケル、塩化第二銅及び塩化亜鉛等が挙げられる。
【００５７】
水溶性コーティング剤（ＡＣ）を金属粒子（ＭＰ）及び／又は炭粒子（ＣＰ）にコーティングする方法としては、公知の方法を適用でき、たとえば、回転するコーティングパンを使用する方法、及び流動層を使用する方法が挙げられる。これらの他、水溶性コーティング剤（ＡＣ）の水溶液又は溶媒溶液に、金属粒子（ＭＰ）及び／又は炭粒子（ＣＰ）を浸漬した後、コーティング粒子を金網等ですくいあげる方法、同じく浸漬した後、コーティング粒子を濾別する方法等も適用できる。
【００５８】
混合粒子スラリーを成型して、炭−金属複合体用成型体を得る工程において、必要に応じて加圧しながら成型してもよい。
加圧する場合、圧力は、混合粒子スラリーの粘度等を考慮して、適宜決定される。
【００５９】
炭−金属複合体用成型体に水を作用させることによって、水溶性コーティング剤（ＡＣ）を水へ溶出させるためには、炭−金属複合体用成型体に水を注いでもよいし、水の中に炭−金属複合体用成型体を浸漬してもよく、水中に炭−金属複合体用成型体を浸漬してもよい。
【００６０】
炭−金属複合体用成型体に含まれる水溶性コーティング剤（ＡＣ）を水へ溶出させることによって、金属粒子（ＭＰ）と炭粒子（ＣＰ）とが接触できるようになる。すなわち、炭−金属複合体用成型体から、炭−金属複合体が調製できる。
【００６１】
金属粒子（ＭＰ）及び炭粒子（ＣＰ）を網容器内に保持した形態（２）は、金属粒子（ＭＰ）及び炭粒子（ＣＰ）を混合して、網容器内に入れて、金属粒子（ＭＰ）及び炭粒子（ＣＰ）が網容器外に出てこないようにすることにより得ることができる。
【００６２】
網容器としては、網状の容器（たとえば、ステンレス製金網で調製した容器や袋）の他、多数の孔を持つ容器（ステンレス製パンチングメタルで調製した容器）又は袋（たとえば、多数の穴を開けたポリエチレン製の袋）、及び布袋（たとえば、不織布で調製した袋、木綿で調製した袋）等を含む。
【００６３】
金属粒子（ＭＰ）及び炭粒子（ＣＰ）を水の流入口及び排出口をもつカートリッジ内に保持した形態（３）は、金属粒子（ＭＰ）及び炭粒子（ＣＰ）を混合して、水の流入口及び排出口をもつカートリッジ内に入れて、密閉することにより得ることができる。
【００６４】
水の流入口及び排出口をもつカートリッジは、公知のものが適用できる。なお、水の流入口及び排出口には、金属粒子（ＭＰ）及び炭粒子（ＣＰ）が流出しないように、フィルター又は網を設けることが好ましい。
【００６５】
板状の金属（Ｍ）及び炭粒子（ＣＰ）を水の流入口及び排出口をもつ容器内に保持した形態（４）は、水の流入口及び排出口をもつ容器内に、板状の金属（Ｍ）及び炭粒子（ＣＰ）を混合状態で入れることにより得ることができる。
【００６６】
水の流入口及び排出口をもつ容器は、板状の金属（Ｍ）及び炭粒子（ＣＰ）を保持できれば制限がない。なお、水の流入口及び排出口には、炭粒子（ＣＰ）が流出しないように、フィルター又は網を設けることが好ましい。
【００６７】
板状の金属（Ｍ）は、表面積を増大させるために、表面に模様を設けたり、板に孔を空けたり、板自体を網目状にしたり、板自体を波板状にしたり、板自体を螺旋状に丸めたり、これらを組合わせたりしてもよい。
板の大きさ（厚みも含む）は、容器内に収納できれば制限ない。
【００６８】
金属粒子（ＭＰ）及び炭粒子（ＣＰ）を水の流入口及び排出口をもつ容器内に保持した形態（５）は、金属粒子（ＭＰ）及び炭粒子（ＣＰ）を混合して、水の流入口及び排出口をもつ容器内に入れることにより得ることができる。
【００６９】
水の流入口及び排出口をもつ容器は、金属粒子（ＭＰ）及び炭粒子（ＣＰ）を保持できれば制限がない。なお、水の流入口及び排出口には、金属粒子（ＭＰ）及び炭粒子（ＣＰ）が流出しないように、フィルター又は網を設けることが好ましい。
【００７０】
金属（Ｍ）製の網容器内に炭粒子（ＣＰ）を保持した形態（６）は、金属（Ｍ）製の網容器内に炭粒子（ＣＰ）を入れることにより得ることができる。
【００７１】
金属（Ｍ）製の網容器の形状や大きさは、炭粒子（ＣＰ）を保持することができれば制限がない。しかし、水処理の進行と共に、金属（Ｍ）が徐々に目減りするため、肉厚にすることが好ましい。
【００７２】
金属（Ｍ）製の網容器内に炭粒子（ＣＰ）及び金属粒子（ＭＰ）を保持した形態（７）は、金属（Ｍ）製の網容器内に炭粒子（ＣＰ）及び金属粒子（ＭＰ）を入れることにより得ることができる。
【００７３】
網容器の金属（Ｍ）の種類と、金属粒子（ＭＰ）の種類とは、同じでも異なってもよいが、網容器の金属（Ｍ）のイオン化傾向が、金属粒子（ＭＰ）のイオン化傾向よりも小さいことが好ましい｛網容器の金属（Ｍ）が、金属粒子（ＭＰ）よりも水に溶出しにくいことが好ましい。｝。
【００７４】
炭（Ｃ）製の網容器内に金属粒子（ＭＰ）を保持した形態（８）は、炭（Ｃ）製の網容器内に金属粒子（ＭＰ）を入れることにより得ることができる。
【００７５】
炭（Ｃ）製の網容器の形状や大きさは、金属粒子（ＭＰ）を保持することができれば制限がない。炭（Ｃ）製の網容器は、炭を網目状にくみ上げてもよく、炭の原料である有機物を網目状に加工してから炭化してもよい。
【００７６】
炭（Ｃ）製の網容器内に炭粒子（ＣＰ）及び金属粒子（ＭＰ）を保持した形態（９）は、炭粒子（ＣＰ）及び金属粒子（ＭＰ）を混合して、炭（Ｃ）製の網容器内に入れることにより得ることができる。
【００７７】
本発明の炭−金属複合体は、この内部に水が自由に出入りできる隙間を設けることが好ましい。すなわち、本発明の炭−金属複合体は多孔質であることが好ましい。
【００７８】
本発明の炭−金属複合体の形態によって、水に浸漬したり、炭−金属複合体の内部に水を導いたりすることができる。
金属粒子（ＭＰ）及び炭粒子（ＣＰ）を一体成型した形態（１）；金属粒子（ＭＰ）及び炭粒子（ＣＰ）を網容器内に保持した形態（２）；金属（Ｍ）製の網容器内に炭粒子（ＣＰ）を保持した形態（６）；金属（Ｍ）製の網容器内に炭粒子（ＣＰ）及び金属粒子（ＭＰ）を保持した形態（７）；炭（Ｃ）製の網容器内に金属粒子（ＭＰ）を保持した形態（８）；並びに炭（Ｃ）製の網容器内に炭粒子（ＣＰ）及び金属粒子（ＭＰ）を保持した形態（９）の場合、水に浸漬することが好ましい。なお、これらを容器に保持して、水をこの容器に導いてもよい。
【００７９】
金属粒子（ＭＰ）及び炭粒子（ＣＰ）を水の流入口及び排出口をもつカートリッジ内に保持した形態（３）；板状の金属（Ｍ）及び炭粒子（ＣＰ）を水の流入口及び排出口をもつ容器内に保持した形態（４）；並びに金属粒子（ＭＰ）及び炭粒子（ＣＰ）を水の流入口及び排出口をもつ容器内に保持した形態（５）の場合、流入口から水を流入させることにより、水を処理する。
【００８０】
本発明の炭−金属複合体で処理する水のｐＨは、金属（Ｍ）又は金属粒子（ＭＰ）の種類等によって適正な範囲があると考えられる。たとえば、金属（Ｍ）又は金属粒子（ＭＰ）がアルミニウム又はアルミニウム粒子の場合、６〜８が好ましく、さらに好ましくは６．５〜７．５である。すなわち、水のｐＨは中性であることが好ましい。一方、金属（Ｍ）又は金属粒子（ＭＰ）が鉄又は鉄粒子の場合、９〜１１が好ましく、さらに好ましくは９．５〜１０．５である。
【００８１】
本発明の炭−金属複合体で処理した水は、固液分離して（沈殿槽等を経て）から排出又は次工程へ移行することが好ましい。
【００８２】
本発明の炭−金属複合体が除去できる有害物質としては、ヒ素、フッ素、ホウ素、リン、アンチモン、亜鉛、クロム、ニッケル、銅、鉛及び／又はケイ素等の元素を含むものの他に、コロイド、エマルション、色素等も含まれる。
【実施例】
【００８３】
以下、特記しない限り、部は重量部と意味し、％は重量％を意味する。
＜実施例１＞
木質廃パレット（南洋材）を破砕して得たチップ（最長長さ２〜１０ｃｍ）を、縦型炭化炉（草・木チップ連続製炭機、ＴＹＰＥ１８０ｋｇ／Ｈｒ、村井鉄工所）で炭化させた後（７００〜８００℃、３０〜４０分間）、目開き２．８ｍｍの金網を通過させて、最長長さ０．１〜２．８ｃｍの炭粒子（ＣＰ１）を得た。炭粒子（ＣＰ１）の精練度は３であった。
アルミニウム加工工場から排出されたアルミニウム切削屑（繊維状の切削屑を多く含む）を目開き２．８ｍｍの金網を通過させて、金属粒子（ＭＰ１）を得た。金属粒子（ＭＰ１）の重量平均粒子径は１００μｍであった。
水溶性コーティング剤（ＡＣ１）｛コーンスターチ、フエキ糊、不易糊工業株式会社、「フエキ」は同社の登録商標である｝３００部及び水１０００部からなる水溶液に、金属粒子（ＭＰ１）１５０部を均一混合した後、目開き６３μｍの金網で濾過して、コーティング金属粒子を得た。引き続いて、このコーティング金属粒子と、炭粒子（ＣＰ１）４００部とを均一混合した後、約２５℃で約１２時間風乾して、顆粒状のコーティング混合粒子（ＣＭ１）を得た。
【００８４】
コーティング混合粒子（ＣＭ１）２２００部、炭粒子（ＣＰ１）３００部、普通ポルトランドセメント１５００部、無機化合物水溶液｛塩化カルシウム２部、塩化カリウム２部、塩化第二鉄２部、酸化マグネシウム２部、塩化マグネシウム２部、塩化アンモニウム２部、水２５００部を均一混合した水溶液）２０部及び水７００部とを均一混合して、混合粒子スラリー（ＭＰＳ１）を得た。この混合粒子スラリー（ＭＰＳ１）を内径５０ｍｍ深さ３０ｍｍの型に注いで、およそ１ｋｇ／ｃｍ２の圧力を加えた後、２４時間静置して、本発明の炭−金属複合体用成型体（１）を得た。
【００８５】
２０個の炭−金属複合体用成型体（１）を目開き１５０μｍの金網製の容器に入れ、これをアンチモン元素濃度２ｐｐｍの工場排水（１）（流量６０００リットル／日）の流路（シックナーの直前）に浸漬させて、アンチモン元素濃度を１、６、８日後に測定し、この結果を次表に示した。
なお、アンチモン元素濃度は、ＪＩＳ  Ｋ０１０２：２００８「工業排水試験方法」の「６２．２  水素化物発生原子吸光法」で定量した。
【００８６】
【表１】
2011025160.tif 000002
【００８７】
重金属元素を含む工場排水（２）５００ｍｌを１リットルガラス瓶に採取し、この中に、本発明の炭−金属複合体用成型体（１）を１個入れ、重金属元素濃度を１８、２４、４８、１４４時間後に測定し、この結果を次表に示した。
なお、銅元素濃度はＪＩＳ  Ｋ０１０２：２００８「工業排水試験方法」の「５２．２  フレーム原子吸光法」で、また、全クロム元素濃度は同ＪＩＳの「６５．１．２  フレーム原子吸光法」で、また、ニッケル元素濃度は同ＪＩＳの「５９．２  フレーム原子吸光法」で、また、亜鉛元素濃度は同ＪＩＳの「５３．１  フレーム原子吸光法」で、また、鉛元素濃度は同ＪＩＳの「５４．１  フレーム原子吸光法」で定量した。
【００８８】
【表２】
2011025160.tif 000003
【００８９】
＜実施例２＞
水溶性コーティング剤（ＡＣ１）｛コーンスターチ、フエキ糊、不易糊工業株式会社、「フエキ」は同社の登録商標である｝３００部及び水１０００部からなる水溶液に、金属粒子（ＭＰ１）１５４０部を均一混合した後、目開き６３μｍの金網で濾過して、コーティング金属粒子を得た。引き続いて、このコーティング金属粒子と、炭粒子（ＣＰ１）６６０部とを均一混合した後、約２５℃で約１２時間風乾して、顆粒状のコーティング混合粒子（ＣＭ２）を得た。
【００９０】
コーティング混合粒子（ＣＭ２）２２００部、普通ポルトランドセメント１１００部、無機化合物水溶液｛塩化カルシウム２部、塩化カリウム２部、塩化第二鉄２部、酸化マグネシウム２部、塩化マグネシウム２部、塩化アンモニウム２部、水２５００部を均一混合した水溶液）２０部及び水７００部とを均一混合して、混合粒子スラリー（ＭＰＳ２）を得た。この混合粒子スラリー（ＭＰＳ２）を内径５０ｍｍ深さ３０ｍｍの型に注いで、およそ１ｋｇ／ｃｍ２の圧力を加えた後、２４時間静置して、本発明の炭−金属複合体用成型体（２）を得た。
【００９１】
亜鉛元素濃度５ｐｐｍの工場排水（３）５００ｍｌを１リットルガラス瓶に採取し、この中に、本発明の炭−金属複合体用成型体（２）を１個入れ、亜鉛元素濃度を１、２日後に測定し、この結果を次表に示した。
なお、亜鉛元素濃度は、ＪＩＳ  Ｋ０１０２：２００８「工業排水試験方法」の「５３．１  フレーム原子吸光法」で定量した。
【００９２】
【表３】
2011025160.tif 000004
【００９３】
重金属元素を含む工場排水（４）５００ｍｌを１リットルガラス瓶に採取し、この中に、本発明の炭−金属複合体用成型体（２）を１個入れ、重金属元素濃度を１８、２４、４８、１４４時間後に測定し、この結果を次表に示した。
なお、銅元素濃度はＪＩＳ  Ｋ０１０２：２００８「工業排水試験方法」の「５２．２  フレーム原子吸光法」で、また、全クロム元素濃度は同ＪＩＳの「６５．１．２  フレーム原子吸光法」で、また、ニッケル元素濃度は同ＪＩＳの「５９．２  フレーム原子吸光法」で、また、亜鉛元素濃度は同ＪＩＳの「５３．１  フレーム原子吸光法」で定量した。
【００９４】
【表４】
2011025160.tif 000005
【００９５】
＜実施例３＞
備長炭（精錬度２）を破砕してから、目開き２．８ｍｍの金網を通過させて、最長長さ０．１〜２．８ｃｍの炭粒子（ＣＰ２）を得た。
アルミニウム箔（箔地）を裁断して、金属粒子（ＭＰ２）｛１ｃｍ×１ｃｍ×０．４ｍｍ厚｝を調製した。
炭粒子（ＣＰ２）３０ｇ及び金属粒子７０ｇを均一混合して、３００ｍｌガラス瓶に充填して、本発明の炭−金属複合体（１）を得た。
【００９６】
亜ヒ酸水溶液（三酸化二ヒ素を水に溶解して調製した）２００ｇを、本発明の炭−金属複合体（１）に注いで、ヒ素元素濃度を６時間後に測定し、この結果を次表に示した。
なお、ヒ素元素濃度は、ＪＩＳ  Ｋ０１０２：２００８「工業排水試験方法」の「６１．３  水素化物発生ＩＣＰ発光分光分析法」で定量した。
【００９７】
【表５】
2011025160.tif 000006
【００９８】
＜実施例４＞
２０ｃｍ×２０ｃｍ×深さ９ｃｍのポリカーボネート製水槽に、金属（Ｍ１）（８ｃｍ×１７ｃｍ×０．２６ｃｍ厚のアルミニウム板）４枚（９５ｇ）を等間隔で配置し、炭粒子（ＣＰ１）３００ｇを充填して、本発明の炭−金属複合体（２）を得た。
【００９９】
ケイ酸水溶液（ケイ酸を水に溶解して調製した）２０００ｇを、本発明の炭−金属複合体（２）に注いで、送液ポンプで１００ｍｌ／分の流量で全体に循環させた。ケイ素元素濃度を３、５、１２、２０日後に測定し、この結果を次表に示した。
なお、ケイ素元素濃度は、ＪＩＳ  Ｋ０１０２：２００８「工業排水試験方法」の「４７．３  ＩＣＰ発光分光分析法」に準拠して、波長２５１．６１２ｎｍで定量した。
【０１００】
【表６】
2011025160.tif 000007
【０１０１】
＜実施例５＞
回収アルミニウム缶の蓋及び底の部分を切り落とした後、側面を切断して平面に伸ばして、シュレッターで裁断して、２．５ｍｍ×３０ｍｍの金属粒子（ＭＰ３）を得た。
水溶性コーティング剤（ＡＣ１）｛コーンスターチ、フエキ糊、不易糊工業株式会社、「フエキ」は同社の登録商標である｝３００部及び水１０００部からなる水溶液に、金属粒子（ＭＰ３）１５４０部を均一混合した後、目開き６３μｍの金網で濾過して、コーティング金属粒子を得た。引き続いて、このコーティング金属粒子と、炭粒子（ＣＰ２）６６０部とを均一混合した後、約２５℃で約１２時間風乾して、顆粒状のコーティング混合粒子（ＣＭ３）を得た。
【０１０２】
コーティング混合粒子（ＣＭ３）２２００部、普通ポルトランドセメント１１００部、無機化合物水溶液｛塩化カルシウム２部、塩化カリウム２部、塩化第二鉄２部、酸化マグネシウム２部、塩化マグネシウム２部、塩化アンモニウム２部、水２５００部を均一混合した水溶液）２０部及び水７００部とを均一混合して、混合粒子スラリー（ＭＰＳ３）を得た。この混合粒子スラリー（ＭＰＳ３）を内径５０ｍｍ深さ３０ｍｍの型に注いで、およそ１ｋｇ／ｃｍ２の圧力を加えた後、２４時間静置して、本発明の炭−金属複合体用成型体（３）を得た。
【０１０３】
２０個の炭−金属複合体用成型体（３）を目開き１５０μｍの金網製の容器に入れ、これをアンチモン元素濃度２ｐｐｍの工場排水（１）（流量６０００リットル／日）の流路（シックナーの直前）に浸漬させて、アンチモン元素濃度を１、６、８日後に測定し、この結果を次表に示した。
なお、アンチモン元素濃度は、上記と同様にして定量した。
【０１０４】
【表７】
2011025160.tif 000008
【０１０５】
＜比較例１＞
特許文献１の実施例１に準拠して、比較用の有害元素吸着剤を調製した。
比較用の有害元素吸着剤（Ｈ１）１ｋｇを目開き１５０μｍの金網製の容器に入れ、これをアンチモン元素濃度２ｐｐｍの工場排水（１）（流量６０００リットル／日）の流路（シックナーの直前）に浸漬させて、アンチモン元素濃度を１、６、８日後に測定し、この結果を次表に示した。
なお、アンチモン元素濃度は、上記と同様にして定量した。
【０１０６】
【表８】
2011025160.tif 000009
【０１０７】
重金属元素を含む工場排水（２）５００ｍｌを１リットルガラス瓶に採取し、この中に、比較用の有害元素吸着剤（Ｈ１）を２００ｇ入れ、重金属元素濃度を１８、２４、４８、１４４時間後に測定し、この結果を次表に示した。
なお、重金属元素濃度は、上記と同様にして定量した。
【０１０８】
【表９】
2011025160.tif 000010
【０１０９】
本発明の炭−金属複合体又は本発明の炭−金属複合体用成型体を用いると、少ない量で多量の排水を処理しても、有害物質の除去能力は低下しなかった。すなわち、本発明の炭−金属複合体又は本発明の炭−金属複合体用成型体は、少量で多量の有害物質を除去することができた。一方、比較用の有害元素吸着剤は、多量の排水から有害物質を除去することはできなかった。すなわち、引用文献１や２の吸着による除去手段であると、有害物質を初期に除去できたとしても、吸着が飽和状態に至ると、もはや有害物質を吸着除去することができないものと考えられる。
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
水溶性コーティング剤（ＡＣ）でコーティングされた金属粒子（ＭＰ）及び炭粒子（ＣＰ）と、バインダー（Ｖ）とを含有してなることを特徴とする炭−金属複合体用成型体。
【請求項２】
金属粒子（ＭＰ）が、マグネシウム、アルミニウム、亜鉛、鉄、ニッケル、錫、鉛又は銅からなる金属粒子である請求項１に記載の成型体。
【請求項３】
金属粒子（ＭＰ）に繊維状の金属粒子が含有する請求項１又は２に記載の成型体。
【請求項４】
炭粒子（ＣＰ）が縦型炭化炉で製造される炭粒子である請求項１〜３のいずれかに記載の成型体。
【請求項５】
バインダー（Ｖ）が、無機バインダーである請求項１〜４のいずれかに記載の成型体。
【請求項６】
バインダー（Ｖ）が、セメントである請求項１〜４のいずれかに記載の成型体。
【請求項７】
さらに、ハロゲン化アルカリ金属、ハロゲン化アルカリ土類金属、アルカリ土類金属水酸化物、酸化アルカリ土類金属、ハロゲン化アンモニウム、遷移金属酸化物、第１３属元素の酸化物及び遷移金属ハロゲン化物からなる群より選ばれる少なくとも１種を含有する請求項６に記載の成型体。
【請求項８】
請求項１〜７のいずれかに記載の炭−金属複合体用成型体に水を作用させることによって、水溶性コーティング剤（ＡＣ）を水へ溶出させて、金属粒子（ＭＰ）と炭粒子（ＣＰ）とが接触できるようにしたことを特徴とする水処理用炭−金属複合体。
【請求項９】
多孔質である請求項８に記載の炭−金属複合体。
【請求項１０】
金属粒子（ＭＰ）及び炭粒子（ＣＰ）を含有してなり、
金属粒子（ＭＰ）と炭粒子（ＣＰ）とが接触してなる水処理用炭−金属複合体を製造する方法であって、
方法（１−２１）〜（１−２４）のいずれかの方法で製造することを特徴とする水処理用炭−金属複合体の製造方法。
（１−２１）コーティング混合粒子を得るために、金属粒子（ＭＰ）、炭粒子（ＣＰ）及び水溶性コーティング剤（ＡＣ）とを均一混合する工程（１）；コーティング混合粒子とバインダー（Ｖ）とを混合して、混合粒子スラリーを得る工程（２）；並びに混合粒子スラリーを成型して、炭−金属複合体用成型体を得る工程（３）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（４）を含む方法。
（１−２２）金属粒子（ＭＰ）及び水溶性コーティング剤（ＡＣ）を均一混合してコーティング金属粒子を得る工程（１）；炭粒子（ＣＰ）及び水溶性コーティング剤（ＡＣ）を均一混合してコーティング炭粒子を得る工程（２）；コーティング金属粒子及びコーティング炭粒子を均一混合してコーティング混合粒子を得る工程（３）；コーティング混合粒子とバインダー（Ｖ）とを混合して、混合粒子スラリーを得る工程（４）；混合粒子スラリーを成型して、炭−金属複合体用成型体を得る工程（５）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（６）を含む方法。
（１−２３）金属粒子（ＭＰ）及び水溶性コーティング剤（ＡＣ）を均一混合してコーティング金属粒子を得る工程（１）；コーティング金属粒子及び炭粒子（ＣＰ）を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法。
（１−２４）炭粒子（ＣＰ）及び水溶性コーティング剤（ＡＣ）を均一混合してコーティング炭粒子を得る工程（１）；コーティング炭粒子及び金属粒子を均一混合してコーティング混合粒子を得る工程（２）；コーティング混合粒子とバインダー（Ｖ）とを混合して、混合粒子スラリーを得る工程（３）；混合粒子スラリーを成型して、炭−金属複合体用成型体を得る工程（４）；並びに炭−金属複合体用成型体に水を作用させることによって、水溶性コーティング剤（ＡＣ）を水へ溶出させて、金属粒子（ＭＰ）と炭粒子（ＣＰ）とが接触できるようにした炭−金属複合体を得る工程（５）を含む方法。